(57)【要約】【課題】耐熱屈曲耐久性と５０〜８０℃での剥離強さに優れた建築構造物用、及び機械構造物用のフレキシブル膜材、及びその製造方法の提供。【解決手段】芳香族複素環高分子繊維を糸条とする布帛で、かつビニルシラン、メタクリロキシシラン及びアクリロキシシランから選ばれた１種以上のシランカップリング剤による表面処理が施された布帛を基材として、その少なくとも片面にエラストマー被覆層が形成された可撓性複合体において、エラストマー被覆層が、アクリロイル残基及び／またはメタクリロイル残基を有するアクリレート系化合物及び無機物粒子を含み、エラストマー被覆層と基材との接着界面に架橋結合を生成させる。【選択図】なし【特許請求の範囲】
【請求項１】
芳香族複素環高分子繊維を糸条とする布帛で、かつビニルシラン、メタクリロキシシラン及びアクリロキシシランから選ばれた１種以上のシランカップリング剤による表面処理が施された布帛を基材として、その少なくとも片面にエラストマー被覆層が形成された可撓性複合体であって、前記エラストマー被覆層が、アクリロイル残基及び／またはメタクリロイル残基を有するアクリレート系化合物及び無機物粒子を含み、前記エラストマー被覆層と前記基材との接着界面に架橋結合を生成してなることを特徴とする耐熱性高強度膜材。
【請求項２】
前記芳香族複素環高分子繊維が、ポリベンゾイミダゾール系、ポリベンゾオキサゾール系、ポリベンゾチアゾール系、及びこれらの共重合高分子（ベンゾイミダゾール−ベンゾオキサゾール共重合系、ベンゾイミダゾール−ベンゾチアゾール共重合系、ベンゾオキサゾール−ベンゾチアゾール共重合系、ベンゾイミダゾール−ベンゾオキサゾール−ベンゾチアゾール共重合系、芳香族ポリアミド成分を含む上記共重合系）、の群から選ばれた１種以上である請求項１に記載の耐熱性高強度膜材。
【請求項３】
前記エラストマーが、塩化ビニル系、ウレタン系、ポリエステル系、ポリオレフィン系、スチレン系共重合体、フッ素系共重合体、及びシリコーン系、のエラストマー群から選ばれた１種以上である請求項１または２に記載の耐熱性高強度膜材。
【請求項４】
前記アクリロイル残基及び／またはメタクリロイル残基を有するアクリレートが、分子構造の一部に、アルキル鎖、ヒドロキシアルキル鎖、アルキレンオキサイド、アルキレングリコール、ペンタエリスリトール、及びトリメチロールアルカンから選ばれた何れか１種以上の構造成分を含有する請求項１〜３の何れか１項に記載の耐熱性高強度膜材。
【請求項５】
前記無機物粒子が、金属（合金を包含する）、金属酸化物、金属複合酸化物、金属水酸化物、金属炭酸塩、金属硫酸塩、ガラス、シリカ、ゼオライト、アパタイト、及び鉱物から選ばれた１種以上である請求項１〜４の何れか１項に記載の耐熱性高強度膜材。
【請求項６】
前記布帛の基本組織が、平織、三軸織、三軸バスケット織、２〜５×２〜５斜子織、３／１斜文（四枚綾）、３／１破れ斜文（四枚綾）、３／２斜文（五枚綾）、４／１斜文（五枚綾）、５／１斜文（六枚綾）、４／２斜文（六枚綾）、１・３／１・１斜文（六枚綾）、２飛び４／１朱子（五枚朱子）、３飛び４／１朱子（五枚朱子）、２飛び３／２朱子（五枚朱子）、及び３飛び３／２朱子（五枚朱子）、の群から選ばれた１種である請求項１〜５の何れか１項に記載の耐熱性高強度膜材。
【請求項７】
前記エラストマー含浸被覆層の表面に，酸化チタン、過酸化チタン、酸化亜鉛、酸化錫、チタン酸ストロンチウム、酸化タングステン、酸化ビスマス、酸化鉄、及びこれらのドーピング物質、の群から選ばれた１種以上の光触媒性物質が露出している請求項１〜６の何れか１項に記載の耐熱性高強度膜材。
【請求項８】
芳香族複素環高分子繊維を糸条とする布帛を用い、この布帛の片面または両面にエラストマー被覆層を形成する工程において、前記布帛にビニルシラン、メタクリロキシシラン及びアクリロキシシランから選ばれた１種以上のシランカップリング剤を前記布帛全体に固着させる処理を行い、この布帛にアクリロイル基及び／またはメタクリロイル基を有するアクリレート、及び無機物粒子を含有するエラストマー組成物を塗工、または積層してエラストマー被覆層を形成する際に、前記ビニルシラン、メタクリロキシシラン及びアクリロキシシランから選ばれた１種以上のシランカップリング剤と、１）前記アクリロイル基及び／またはメタクリロイル基を有するアクリレートとを反応、及び２）前記無機物粒子とを反応させることによって、前記布帛と前記エラストマー被覆層との界面に前記アクリロイル基及び／またはメタクリロイル基を有するアクリレートの反応残基を含む架橋構造を導入することを特徴とする耐熱性高強度膜材の製造方法。
【請求項９】
前記芳香族複素環高分子繊維が、ポリベンゾイミダゾール系、ポリベンゾオキサゾール系、ポリベンゾチアゾール系、及びこれらの共重合高分子（ベンゾイミダゾール−ベンゾオキサゾール共重合系、ベンゾイミダゾール−ベンゾチアゾール共重合系、ベンゾオキサゾール−ベンゾチアゾール共重合系、ベンゾイミダゾール−ベンゾオキサゾール−ベンゾチアゾール共重合系）、の群から選ばれた１種以上である請求項８に記載の耐熱性高強度膜材の製造方法。
【請求項１０】
前記エラストマーが、塩化ビニル系、ウレタン系、ポリエステル系、ポリオレフィン系、スチレン系共重合体、フッ素系共重合体、及びシリコーン系、のエラストマー群から選ばれた１種以上である請求項８または９に記載の耐熱性高強度膜材の製造方法。
【請求項１１】
前記アクリロイル基及び／またはメタクリロイル基を有するアクリレートが、分子構造の一部に、アルキル鎖、ヒドロキシアルキル鎖、アルキレンオキサイド、アルキレングリコール、ペンタエリスリトール、及びトリメチロールアルカンから選ばれた何れか１種以上の構造成分を含有する請求項８〜１０の何れか１項に記載の耐熱性高強度膜材の製造方法。
【請求項１２】
前記無機物粒子が、金属（合金を包含する）、金属酸化物、金属複合酸化物、金属水酸化物、金属炭酸塩、金属硫酸塩、ガラス、シリカ、ゼオライト、アパタイト、及び鉱物から選ばれた１種以上である請求項８〜１１の何れか１項に記載の耐熱性高強度膜材の製造方法。
【発明の詳細な説明】
【技術分野】
【０００１】
発明は構造物用の耐熱性高強度膜材に関するもので、詳しくは芳香族複素環高分子繊維を糸条とする布帛にエラストマーを被覆してなる、耐熱性及び機械的特性に優れた膜材で、特に耐熱屈曲耐久性と剥離強さに優れた建築構造物用、及び防護・防爆用のフレキシブル膜材と、その製造方法に関する。
【背景技術】
【０００２】
出願人は以前に、難燃性、防汚性、耐候性、縫製性、耐屈曲性に優れたシート材料として、３００℃以上の融点、または加熱分解点を有する有機繊維（芳香族ポリアミドなど）よりなる繊維性基布と、この基布の少なくとも１面上を被覆する難燃性シリコーン樹脂層、及びさらに難燃性シリコーン樹脂を被覆する弗素含有樹脂層からなる難燃性シート材料（特許文献１）を提案した。また、難燃性及び耐熱性に優れ、かつ防汚性と耐候性に優れたシート材料として、難燃耐熱性有機繊維布帛よりなる難燃耐熱性基布と、その１面上に形成された弗素系樹脂層、及び他の１面上に形成された合成樹脂層で被覆されてなる難燃耐熱性シート材料（特許文献２）を提案した。これらの難燃性シート材料、及び難燃耐熱性シート材料は何れも接着剤による接着層を介在させても製造することができるが、特許文献１及び２に開示されるようなアミノ基、イミノ基、エチレンイミン残基又はアルキレンジアミン残基を含むアクリレート、アジリニジル基を含有するアクリレート、アミノエステル変形ビニル重合体、芳香族エポキシ接着剤、アミノ窒素含有メタクリレート重合体など、特にアクリレート系接着剤では屈曲耐久性が不十分となることがあり、最近は特に５０〜８０℃での剥離強さに優れた耐熱性シート材料が望まれている。
【先行技術文献】
【特許文献】
【０００３】
【特許文献１】特許第１７６９０１０号公報
【特許文献２】特許第２０８５９２８号公報
【発明の概要】
【発明が解決しようとする課題】
【０００４】
本発明は、芳香族複素環高分子繊維を糸条とする布帛にエラストマーを含浸被覆してなる耐熱性及び機械的部物性に優れた膜材を提供すること、特に耐熱屈曲耐久性と５０〜８０℃での剥離強さに優れた建築構造物用、及び機械構造物用のフレキシブル膜材を提供しようとするもので、具体的にテント構造物、間仕切り、防煙垂壁、壁膜、天井膜などの建築構造物用、及び、工場、エネルギー施設などで使用される耐熱防護シート、及び発破掘削、発破破壊現場で用いる防爆シート、防護シートなどに好適なフレキシブル膜材と、更にロケット、人工衛星、航空機、モーターボート、鉄道車両、自動車などの内装部材にも適用可能なフレキシブル膜材を提供しようとするものである。
【課題を解決するための手段】
【０００５】
本発明は上記の現状に鑑みて研究、検討を重ねた結果、芳香族複素環高分子繊維を糸条とする布帛で、かつ特定の有機シラン処理が施された布帛を基材として、その少なくとも片面にエラストマー被覆層が形成された可撓性複合体において、エラストマー被覆層にアクリロイル残基及び／またはメタクリロイル残基を有するアクリレート系化合物、及び無機物粒子を含み、エラストマー被覆層と基材との界面に架橋結合を生成させることで、耐熱屈曲耐久性を有し、しかも５０〜８０℃での剥離強さに優れた膜材が得られることを見い出して本発明を完成するに至った。
【０００６】
すなわち本発明の耐熱性高強度膜材は、芳香族複素環高分子繊維を糸条とする布帛で、かつビニルシラン、メタクリロキシシラン及びアクリロキシシランから選ばれた１種以上のシランカップリング剤による表面処理が施された布帛を基材として、その少なくとも片面にエラストマー被覆層が形成された可撓性複合体であって、前記エラストマー被覆層にアクリロイル残基及び／またはメタクリロイル残基を有するアクリレート系化合物、及び無機物粒子を含み、前記エラストマー被覆層と前記基材との界面に架橋結合を生成してなることが好ましい。これによって、ビニルシラン、メタクリロキシシラン及びアクリロキシシランから選ばれた１種以上のシランカップリング剤のアルコキシ基の加水分解物（シラノール基）が布帛の芳香族複素環高分子繊維表面と結合し、一方ビニル基、メタクリロキシ基及びアクリロキシ基などはエラストマー被覆層に含まれるアクリロイル残基及び／またはメタクリロイル残基を有するアクリレート系化合物と反応して架橋結合を生成することによって芳香族複素環高分子繊維布帛とエラストマー被覆層との界面接着力を向上させ、より耐熱屈曲強さに優れ、しかも５０〜８０℃での剥離強さを兼備する耐熱性高強度膜材を得ることを可能とする。
【０００７】
本発明の耐熱性高強度膜材は、前記芳香族複素環高分子繊維が、ポリベンゾイミダゾール系、ポリベンゾオキサゾール系、ポリベンゾチアゾール系、及びこれらの共重合高分子（ベンゾイミダゾール−ベンゾオキサゾール共重合系、ベンゾイミダゾール−ベンゾチアゾール共重合系、ベンゾオキサゾール−ベンゾチアゾール共重合系、ベンゾイミダゾール−ベンゾオキサゾール−ベンゾチアゾール共重合系、芳香族ポリアミド成分を含む上記共重合系）、の群から選ばれた１種以上であることが好ましい。これによってより屈曲強さに優れ、しかも引裂強さ、破壊強さにもより優れた耐熱性高強度膜材を得ることを可能とする。
【０００８】
本発明の耐熱性高強度膜材は、前記エラストマーが、塩化ビニル系、ウレタン系、ポリエステル系、ポリオレフィン系、スチレン系共重合体、フッ素系共重合体、及びシリコーン系、のエラストマー群から選ばれた１種以上であることが好ましい。これによって可撓性に優れた耐熱性高強度膜材を得ることを可能とする。
【０００９】
本発明の耐熱性高強度膜材は、前記アクリロイル残基及び／またはメタクリロイル残基を有するアクリレートが、分子構造の一部に、アルキル鎖、ヒドロキシアルキル鎖、アルキレンオキサイド、アルキレングリコール、ペンタエリスリトール、及びトリメチロールアルカンから選ばれた何れか１種以上の構造成分を含有することが好ましい。アクリロイル残基及び／またはメタクリロイル残基を有するアクリレートの使用によって、ビニルシラン、メタクリロキシシラン及びアクリロキシシランから選ばれた１種以上のシランカップリング剤が布帛の繊維表面、及び無機物粒子と結合し、さらにビニル基、メタクリロキシ基及びアクリロキシ基などは、エラストマー被覆層に含まれるアクリロイル基及び／またはメタクリロイル基と反応して架橋結合を生成することによって芳香族複素環高分子繊維布帛とエラストマー被覆層との界面接着力を向上させ、より耐熱屈曲強さに優れた耐熱性高強度膜材を得ることを可能とする。
【００１０】
本発明の耐熱性高強度膜材は、前記無機物粒子が、金属（合金を包含する）、金属酸化物、金属複合酸化物、金属水酸化物、金属炭酸塩、金属硫酸塩、ガラス、シリカ、ゼオライト、アパタイト、及び鉱物から選ばれた１種以上であることが好ましい。無機物粒子の使用によって、ビニルシラン、メタクリロキシシラン及びアクリロキシシランから選ばれた１種以上のシランカップリング剤のアルコキシ基の加水分解物（シラノール基）が無機物粒子表面と結合し、一方ビニル基、メタクリロキシ基及びアクリロキシ基などはエラストマー被覆層に含まれるアクリロイル残基及び／またはメタクリロイル残基を有するアクリレート、及び布帛の繊維表面と反応して架橋結合を生成することによって芳香族複素環高分子繊維布帛とエラストマー被覆層との界面接着力をより向上させ、より耐熱屈曲強さに優れた耐熱性高強度膜材を得ることを可能とする。
【００１１】
本発明の耐熱性高強度膜材は、前記布帛の基本組織が、平織、三軸織、三軸バスケット織、２〜５×２〜５斜子織、３／１斜文（四枚綾）、３／１破れ斜文（四枚綾）、３／２斜文（五枚綾）、４／１斜文（五枚綾）、５／１斜文（六枚綾）、４／２斜文（六枚綾）、１・３／１・１斜文（六枚綾）、２飛び４／１朱子（五枚朱子）、３飛び４／１朱子（五枚朱子）、２飛び３／２朱子（五枚朱子）、及び３飛び３／２朱子（五枚朱子）、の群から選ばれた１種であることが好ましい。これによってより屈曲強さ、及び破壊強さ（引裂強さ）に優れた耐熱性高強度膜材を得ることを可能とする。
【００１２】
本発明の耐熱性高強度膜材は、前記エラストマー含浸被覆層の表面に，酸化チタン、過酸化チタン、酸化亜鉛、酸化錫、チタン酸ストロンチウム、酸化タングステン、酸化ビスマス、酸化鉄、及びこれらのドーピング物質、の群から選ばれた１種以上の光触媒性物質が露出していることが好ましい。これによってセルフクリーニング防汚性に優れた耐熱性高強度膜材を得ることを可能とする。
【００１３】
本発明の耐熱性高強度膜材の製造方法は、芳香族複素環高分子繊維を糸条とする布帛を用い、この布帛の片面または両面にエラストマー被覆層を形成する工程において、前記布帛にビニルシラン、メタクリロキシシラン及びアクリロキシシランから選ばれた１種以上のシランカップリング剤を前記布帛全体に固着させる処理を行い、この布帛にアクリロイル基及び／またはメタクリロイル基を有するアクリレート、及び無機物粒子を含有するエラストマー組成物を塗工、または積層してエラストマー被覆層を形成する際に、前記ビニルシラン、メタクリロキシシラン及びアクリロキシシランから選ばれた１種以上のシランカップリング剤と、１）前記アクリロイル基及び／またはメタクリロイル基を有するアクリレートとを反応、及び２）前記無機物粒子とを反応させることによって、前記布帛と前記エラストマー被覆層との界面に前記アクリロイル基及び／またはメタクリロイル基を有するアクリレートの反応残基を含む架橋構造を導入することが好ましい。これによって、布帛とエラストマー被覆層との界面にアクリロイル基及び／またはメタクリロイル基を有するアクリレートの反応残基と、ビニルシラン、メタクリロキシシラン及びアクリロキシシランから選ばれた１種以上のシランカップリング剤の反応残基とを含む架橋構造が導入されることで芳香族複素環高分子繊維布帛とエラストマー被覆層との界面接着力を向上させ、より耐熱屈曲強さに優れた耐熱性高強度膜材を得ることを可能とする。
【００１４】
本発明の耐熱性高強度膜材の製造方法は、前記芳香族複素環高分子繊維が、ポリベンゾイミダゾール系、ポリベンゾオキサゾール系、ポリベンゾチアゾール系、及びこれらの共重合高分子（ベンゾイミダゾール−ベンゾオキサゾール共重合系、ベンゾイミダゾール−ベンゾチアゾール共重合系、ベンゾオキサゾール−ベンゾチアゾール共重合系、ベンゾイミダゾール−ベンゾオキサゾール−ベンゾチアゾール共重合系）、の群から選ばれた１種以上であることが好ましい。これによってより屈曲強さに優れ、しかも引裂強さ、破壊強さにもより優れた耐熱性高強度膜材を得ることを可能とする。
【００１５】
本発明の耐熱性高強度膜材の製造方法は、前記エラストマーが、塩化ビニル系、ウレタン系、ポリエステル系、ポリオレフィン系、スチレン系共重合体、フッ素系共重合体、及びシリコーン系、のエラストマー群から選ばれた１種以上であることが好ましい。これによって可撓性に優れた耐熱性高強度膜材を得ることを可能とする。
【００１６】
本発明の耐熱性高強度膜材の製造方法は、前記アクリロイル基及び／またはメタクリロイル基を有するアクリレートが、分子構造の一部に、アルキル鎖、ヒドロキシアルキル鎖、アルキレンオキサイド、アルキレングリコール、ペンタエリスリトール、及びトリメチロールアルカンから選ばれた何れか１種以上の構造成分を含有することが好ましい。アクリロイル基及び／またはメタクリロイル基を有するアクリレートの使用によって、ビニルシラン、メタクリロキシシラン及びアクリロキシシランから選ばれた１種以上のシランカップリング剤が布帛の繊維表面、及び無機物粒子と結合し、さらにビニル基、メタクリロキシ基及びアクリロキシ基などはエラストマー被覆層に含まれるアクリロイル基及び／またはメタクリロイル基を有するアクリレートと反応して、アクリロイル基及び／またはメタクリロイル基を有するアクリレートの反応残基と、ビニルシラン、メタクリロキシシラン及びアクリロキシシランから選ばれた１種以上のシランカップリング剤の反応残基とを含む架橋結合を生成することによって芳香族複素環高分子繊維布帛とエラストマー含浸被覆層との界面接着力を向上させ、より耐熱屈曲強さに優れた耐熱性高強度膜材を得ることを可能とする。
【００１７】
本発明の耐熱性高強度膜材の製造方法は、前記無機物粒子が、金属（合金を包含する）、金属酸化物、金属複合酸化物、金属水酸化物、金属炭酸塩、金属硫酸塩、ガラス、シリカ、ゼオライト、アパタイト、及び鉱物から選ばれた１種以上であることが好ましい。無機物粒子の使用によって、ビニルシラン、メタクリロキシシラン及びアクリロキシシランから選ばれた１種以上のシランカップリング剤のアルコキシ基の加水分解物（シラノール基）が無機物粒子表面と結合し、一方ビニル基、メタクリロキシ基及びアクリロキシ基などははエラストマー被覆層に含まれるアクリロイル基及び／またはメタクリロイル基を有するアクリレート、及び布帛の繊維表面と反応して、アクリロイル基及び／またはメタクリロイル基を有するアクリレートの反応残基と、ビニルシラン、メタクリロキシシラン及びアクリロキシシランから選ばれた１種以上のシランカップリング剤の反応残基とを含む架橋結合を生成することによって芳香族複素環高分子繊維布帛とエラストマー被覆層との界面接着力をより向上させ、より耐熱屈曲強さに優れた耐熱性高強度膜材を得ることを可能とする。
【発明の効果】
【００１８】
本発明によれば、芳香族複素環高分子繊維を糸条とする布帛にエラストマーを被覆してなる可撓性膜材として、特に耐熱屈曲耐久性と５０〜８０℃での剥離強さに優れた建築構造物用、及び機械構造物用のフレキシブル膜材を得ることができるので、具体的にテント構造物、間仕切り、防煙垂壁、壁膜、天井膜などの建築構造物用、及び、工場、エネルギー施設などで使用される耐熱防護シート、及び発破掘削、発破破壊現場で用いる防爆シート、防護シートなど、更にロケット、人工衛星、航空機、モーターボート、鉄道車両、自動車などの内装部材にも適用することができる。
【発明を実施するための形態】
【００１９】
本発明の耐熱性高強度膜材は、芳香族複素環高分子繊維を糸条とする布帛で、かつビニルシラン、メタクリロキシシラン及びアクリロキシシランから選ばれた１種以上のシランカップリング剤による表面処理が施された布帛を基材として、その少なくとも片面にエラストマー被覆層が形成された可撓性複合体であって、エラストマー被覆層にアクリロイル基及び／またはメタクリロイル基を有するアクリレートの反応残基、及び無機物粒子を含み、エラストマー被覆層と基材との界面にアクリロイル基及び／またはメタクリロイル基を有するアクリレートの反応残基と、ビニルシラン、メタクリロキシシラン及びアクリロキシシランから選ばれた１種以上のシランカップリング剤の反応残基とを含む架橋結合を生成させるもので、必要に応じてエラストマー被覆層の表面に光触媒性物質が露出する態様である。
【００２０】
本発明に使用する基材としての布帛の基本組織は、平織、三軸織、三軸バスケット織、２〜５×２〜５斜子織（２×２、３×３、４×４などの正則斜子織、３×２、４×２、４×３、５×３、２×３、２×４、３×４、３×５などの不規則斜子織）、３／１斜文（四枚綾）、３／１破れ斜文（四枚綾）、３／２斜文（五枚綾）、４／１斜文（五枚綾）、５／１斜文（六枚綾）、４／２斜文（六枚綾）、１・３／１・１斜文（六枚綾）、２飛び４／１朱子（五枚朱子）、３飛び４／１朱子（五枚朱子）、２飛び３／２朱子（五枚朱子）、３飛び３／２朱子（五枚朱子）から選ばれた１種で、経糸条群及び緯糸条群と、これら糸条群による交差隙間の総和面積率０〜３０％を有する目付量１００〜５００ｇ／ｍ２の織物、及び経糸条群、及びバイアス糸条群と、これら糸条群による交差隙間の総和面積率０〜３０％を有する目付量１００〜７５０ｇ／ｍ２の三軸織物である。上記布帛（織物）には精練、撥水処理、吸水防止、バインダー樹脂固着、接着剤塗布などの公知の繊維処理加工を単数、または複数施したものが使用できる。
【００２１】
上記布帛を構成する糸条は、ポリベンゾイミダゾール系、ポリベンゾオキサゾール系、ポリベンゾチアゾール系、及びこれらの共重合高分子（ベンゾイミダゾール−ベンゾオキサゾール共重合系、ベンゾイミダゾール−ベンゾチアゾール共重合系、ベンゾオキサゾール−ベンゾチアゾール共重合系、ベンゾイミダゾール−ベンゾオキサゾール−ベンゾチアゾール共重合系、芳香族ポリアミド成分との共重合系）、の群から選ばれた１種以上の芳香族複素環高分子繊維であり、経糸と緯糸ごと、あるいは経糸とバイアス糸ごとに種類を使い分けること、特定の打ち込み間隔で異なる種類の繊維糸条を配置することもできる。本発明に使用する基材としての布帛は、延伸マルチフィラメント糸条からなる織物、または短繊維紡績布（スパン）であることが好ましく、延伸マルチフィラメント糸条は、２５０〜３０００デニール（２７８〜３３３３dtex）の範囲、特に５００〜２０００デニール（５５５〜２２２２dtex）、２７８dtexのフィラメント数は１００〜２００本、１１１１dtexのフィラメント数は４００〜８００本が好ましく、必要に応じて無撚糸（断面が楕円または扁平）、または撚糸が使用できる。また短繊維紡績糸条は、綿番手の１０番手（５９１dtex）〜６０番手（９７dtex）の範囲、特に１０番手（５９１dtex）、１４番手（４２２dtex）、１６番手（３７０dtex）、２０番手（２９５dtex）、２４番手（２４６dtex）、３０番手（１９７dtex）など、これらの単糸、または双糸（片撚糸）、単糸２本以上による合撚糸（諸撚糸）などが好ましい。これら布帛（織物）の経糸及び緯糸、あるいは経糸及びバイアス糸の打込み密度に制限は無く、用いる糸条の太さ（デニール、番手）に応じて任意の設計が可能であるが、糸条群による交差隙間の総和面積率０〜３０％の範囲となる打込み密度で、目付量１００〜７５０ｇ／ｍ２の布帛が高強度耐熱性シートの基材に最も適している。交差隙間の総和面積率は布帛の単位面積中に占める糸条の面積を百分率として求め、１００から差し引いた値として求めることができる。
【００２２】
ポリベンゾイミダゾール系繊維は、芳香族テトラアミン化合物（塩酸塩であってもよい）のジアミン成分と、芳香族ジカルボン酸、芳香族ジカルボン酸エステル、芳香族ジカルボン酸ジハロゲン化物、複素環状ジカルボン酸などのジカルボン酸誘導体とが重縮合反応しアミド結合（プレポリマー）を形成し、次いで隣接するアミノ基とアミド結合とが縮合反応して形成されたイミダゾール環と芳香族環とを分子内に有する繊維である。ポリベンゾイミダゾール系繊維はポリリン酸、五酸化リン−メタンスルホン酸、Ｎ−メチル−２−ピロリドンなどの重縮合溶媒中でポリベンゾイミダゾールを生成させた重縮合溶媒を紡糸溶媒として乾式紡糸した繊維、或いはプレポリマーを乾式紡糸した後に熱処理してポリベンゾイミダゾールを生成させた繊維の何れであってもよい。具体的に３，３’−ジアミノベンジジン（四塩酸塩）とイソフタル酸ジフェニルエステル、またはテレフタル酸ジフェニルエステルとの重縮合反応によって得られるポリベンゾビスイミダゾールを乾式紡糸した延伸マルチフィラメント繊維が好ましい。また、芳香族テトラアミン化合物の一部を芳香族ジアミンに置換することで得られる芳香族ポリアミド成分を含むポリベンゾイミダゾール系共重合体繊維を用いることもできる。
【００２３】
ポリベンゾオキサゾール系繊維は、芳香環中の隣接する炭素原子上にアミノ基と水酸基とを有する芳香族ジアミンジオールと、芳香族ジカルボン酸、芳香族ジカルボン酸エステル、芳香族ジカルボン酸ジハロゲン化物、複素環状ジカルボン酸などのジカルボン酸誘導体とが重縮合反応しアミド結合（プレポリマー）を形成し、次いで隣接する水酸基とアミド結合とが縮合反応して形成されたオキサゾール環と芳香族環とを分子内に有する繊維で、具体的に３，３’−ジヒドロキシベンジジン（塩酸塩でもよい）、または３，３’−ジアミノ−４，４’−ジヒドロキシビフェニルと、テレフタル酸との重縮合反応によって得られるポリベンゾビスオキサゾールを乾式紡糸した延伸マルチフィラメント繊維が好ましい。ポリベンゾオキサゾール系繊維はポリリン酸、五酸化リン−メタンスルホン酸、Ｎ−メチル−２−ピロリドンなどの重縮合溶媒中でポリベンゾオキサゾールを生成させた重縮合溶媒を紡糸溶媒として乾式紡糸した繊維、或いはプレポリマーを乾式紡糸した後に熱処理してポリベンゾオキサゾールを生成させた繊維の何れであってもよい。また、芳香族ジアミンジオールの一部を芳香族ジアミンに置換することで得られる芳香族ポリアミド成分を含むポリベンゾオキサゾール系共重合体繊維を用いることもできる。
【００２４】
ポリベンゾチアゾール系繊維は、芳香環中の隣接する炭素原子上にアミノ基とメルカプト基とを有する芳香族ジアミンジメルカプト（芳香族ジアミンジチオール）と、芳香族ジカルボン酸、芳香族ジカルボン酸エステル、芳香族ジカルボン酸ジハロゲン化物、複素環状ジカルボン酸などのジカルボン酸誘導体とが重縮合反応しアミド結合（プレポリマー）を形成し、次いで隣接するメルカプト基とアミド結合とが縮合反応して形成されたチアゾール環と芳香族環とを分子内に有する繊維で、具体的に３，３’−ジメルカプトベンジジン（塩酸塩でもよい）、または３，３’−ジアミノ−４，４’−ジメルカプトビフェニルと、テレフタル酸との重縮合反応によって得られるポリベンゾビスチアゾールを乾式紡糸した延伸マルチフィラメント繊維が好ましい。ポリベンゾチアゾール系繊維はポリリン酸、五酸化リン−メタンスルホン酸、Ｎ−メチル−２−ピロリドンなどの重縮合溶媒中でポリベンゾチアゾールを生成させた重縮合溶媒を紡糸溶媒として乾式紡糸した繊維、或いはプレポリマーを乾式紡糸した後に熱処理してポリベンゾチアゾールを生成させた繊維の何れであってもよい。また、芳香族ジアミンジメルカプトの一部を芳香族ジアミンに置換することで得られる芳香族ポリアミド成分を含むポリベンゾチアゾール系共重合体繊維を用いることもできる。
【００２５】
ベンゾイミダゾール−ベンゾオキサゾール共重合系の芳香族複素環高分子繊維は、３，３’−ジアミノベンジジン（四塩酸塩でもよい）及び、３，３’−ジヒドロキシベンジジン（塩酸塩でもよい）と、イソまたはテレフタル酸ジフェニルエステルとの重縮合反応によって得られる共重合繊維であり、ベンゾイミダゾール−ベンゾチアゾール共重合系の芳香族複素環高分子繊維は、３，３’−ジアミノベンジジン（四塩酸塩でもよい）及び、３，３’−ジメルカプトベンジジン（塩酸塩でもよい）と、イソまたはテレフタル酸ジフェニルエステルとの重縮合反応によって得られる共重合繊維である。また、ベンゾオキサゾール−ベンゾチアゾール共重合系の芳香族複素環高分子繊維は、３，３’−ジヒドロキシベンジジン（塩酸塩でもよい）及び、３，３’−ジメルカプトベンジジン（塩酸塩でもよい）と、イソまたはテレフタル酸ジフェニルエステルとの重縮合反応によって得られる共重合繊維である。また、ベンゾイミダゾール−ベンゾオキサゾール−ベンゾチアゾール共重合系の芳香族複素環高分子繊維は、３，３’−ジアミノベンジジン（四塩酸塩でもよい）、３，３’−ジヒドロキシベンジジン（塩酸塩でもよい）及び、３，３’−ジメルカプトベンジジン（塩酸塩でもよい）と、イソまたはテレフタル酸ジフェニルエステルとの重縮合反応によって得られる共重合繊維である。これらの共重合繊維はポリリン酸、五酸化リン−メタンスルホン酸、Ｎ−メチル−２−ピロリドンなどの重縮合溶媒中で共重合高分子を生成させた重縮合溶媒を紡糸溶媒として乾式紡糸した繊維、或いはプレポリマーを乾式紡糸した後に熱処理して共重合高分子を生成させた繊維の何れであってもよい。上記共重合体繊維は、更に芳香族ポリアミド成分を含む共重合体繊維であってもよい。
【００２６】
本発明に使用する布帛は、ビニルシラン、メタクリロキシシラン及びアクリロキシシランから選ばれた１種以上のシランカップリング剤による表面処理が施されたものが好ましく、これによって、芳香族複素環高分子繊維からなる布帛とエラストマー（組成物）による被覆層との接着力を向上させる効果を発現する。詳しくは布帛にビニルシラン、メタクリロキシシラン及びアクリロキシシランから選ばれた１種以上のシランカップリング剤を布帛全体に固着させる処理を行い、この布帛にアクリロイル基及び／またはメタクリロイル基を有するアクリレート系化合物、及び無機物粒子を含有するエラストマー組成物を塗工、または積層してエラストマー被覆層を形成する際に、ビニルシラン、メタクリロキシシラン及びアクリロキシシランから選ばれた１種以上のシランカップリング剤と、１）アクリロイル基及び／またはメタクリロイル基を有するアクリレート系化合物とを反応させること、及び２）無機物粒子とを反応させることによって、布帛とエラストマー被覆層との界面にアクリロイル基及び／またはメタクリロイル基を有するアクリレート系化合物の反応残基と、ビニルシラン、メタクリロキシシラン及びアクリロキシシランから選ばれた１種以上のシランカップリング剤の反応残基とを含む架橋構造を導入し、それによって芳香族複素環高分子繊維布帛とエラストマー被覆層との界面の接着力を強固とすることで、より屈曲強さに優れた耐熱性高強度膜材を得ることができる。ビニルシラン、メタクリロキシシラン及びアクリロキシシランから選ばれた１種以上のシランカップリング剤による芳香族複素環高分子繊維布帛への表面処理の一例は、ビニルシラン、メタクリロキシシラン及びアクリロキシシランから選ばれた１種以上のシランカップリング剤を１〜１０質量％濃度で含み、アルコキシ基の加水分解物（シラノール基）を含む水溶液中に芳香族複素環高分子繊維布帛を浸漬し、芳香族複素環高分子繊維布帛全体にアルコキシ基の加水分解物（シラノール基）を含む水溶液を含浸、かつ芳香族複素環高分子繊維布帛を構成する繊維表面にアルコキシ基の加水分解物（シラノール基）を付着させたものを、ニップロールで絞り、余分な溶液を除去した後、８０〜２００℃の熱処理を施す方法が挙げられるが、この方法に限定されるものではない。
【００２７】
ビニルシランとしては具体的に、ビニルトリクロルシラン、ビニルトリメトキシシラン、ビニルトリエトキシシラン、ビニルトリプロポキシシラン、ビニルトリイソプロポキシシラン、ビニルトリブトキシシラン、ビニルトリフェントキシシラン、ビニルトリフェノキシシラン、ビニルトリアセトキシシラン、ビニルトリペンチルオキシシラン、ビニルトリベンジルオキシシラン、ビニルトリメチレンジオキシシラン、ビニルトリエチレンジオキシシラン、ビニルプロピオニルオキシシラン、ビニルトリカルボキシシラン、アリルトリメトキシシラン、アリルトリエトキシシラン、ビニルトリス（２−メトキシエトキシ）シラン及びトリ（イソプロポキシ）ビニルシランまたはこれらの混合物が例示できるが、ビニル基および加水分解性基を有するシラン化合物であれば特に制限されない。またメタクリロキシシランとしては具体的に、３−メタクリロキシプロピルトリメトキシシラン、３−メタクリロキシプロピルトリエトキシシラン、３−メタクリロキシプロピルジメトキシメチルシラン、３−メタクリロキシプロピルジエトキシメチルシラン、３−メタクリロキシプロピルトリクロロシラン、３−メタクリロキシプロピルメチルジクロロシラン、３−メタクリロキシプロピルトリストリメチルシリルオキシシランなどが例示できるが、メタクリロキシ基と加水分解性基を有するシラン化合物であれば特に制限はない。またアクリロキシシランとしては具体的に、アクリロキシプロピルトリメトキシシラン、アクリロキシプロピルトリエトキシシラン、アクリロキシプロピルジメトキシメチルシラン、アクリロキシプロピルジエトキシメチルシラン、アクリロキシプロピルトリクロロシラン、アクリロキシプロピルメチルジクロロシラン、アクリロキシプロピルトリストリメチルシリルオキシシランなどが例示できるが、アクリロキシ基と加水分解性基を有するシラン化合物であれば特に制限はない。
【００２８】
アクリロイル基及び／またはメタクリロイル基を有するアクリレート系化合物は、分子構造の一部に、アルキル鎖、ヒドロキシアルキル鎖、アルキレンオキサイド、アルキレングリコール、ペンタエリスリトール、及びトリメチロールアルカンから選ばれた何れか１種以上の構造成分を含有し、かつ１分子当たりアクリロイル基及び／またはメタクリロイル基を１〜６個有するアクリレート化合物、またはメタクリレート化合物である。具体的にアクリロイル基を１個有するアクリレート化合物として、イソオクチルアクリレート、ラウリルアクリレート、イソデシルアクリレート、ステアリルアクリレートなどの炭素数５〜２０のアルキルアクリレート、ヒドロキシエチルアクリレート、２−ヒドロキシプロピルアクリレート、４−ヒドロキシブチルアクリレートなどの水酸基を有する炭素数１〜５のアルキルアクリレート、及びジメチロールシクロヘキシルモノアクリレート、ヒドロキシカプロラクトンアクリレート、ウレタンアクリレートなど、エチレンオキシド変性フェノキシ化リン酸アクリレート、エチレンオキシド変性ブトキシ化リン酸アクリレート、エチレンオキサイド変性オクチルオキシ化リン酸アクリレート、フェノールエチレンオキサイド変性アクリレート、ノニルフェノールエチレンオキサイド変性アクリレート、ノニルフェノールプロピレンオキサイド変性アクリレート、２−エチルヘキシルカルビトールアクリレート、エトキシジエチレングリコールアクリレート、ポリプロピレングリコールアクリレート、ポリプロピレンオキサイド変性ノニルフェニルアクリレートなどのポリアルキレングリコールアクリレート、ベンジルアクリレート、テトラヒドロフルフリルアクリレート、フェニルグリシジルアクリレート、トリシクロデカンアクリレート、ジシクロペンテニルアクリレート、ジシクロペンタニルアクリレート、ジシクロペンタジエンオキシエチルアクリレートなどの環状骨格を有するアクリレートなどが挙げられる。
【００２９】
また具体的にメタクリロイル基を１個有するメタアクリレート化合物として、イソオクチルメタクリレート、ラウリルメタクリレート、イソデシルメタクリレート、ステアリルメタクリレートなどの炭素数５〜２０のアルキルメタクリレート、ヒドロキシエチルメタクリレート、２−ヒドロキシプロピルメタクリレート、４−ヒドロキシブチルメタクリレートなどの水酸基を有する炭素数１〜５のアルキルメタクリレート、及びジメチロールシクロヘキシルモノメタクリレート、ヒドロキシカプロラクトンメタクリレート、ウレタンメタクリレートなど、エチレンオキシド変性フェノキシ化リン酸メタクリレート、エチレンオキシド変性ブトキシ化リン酸メタクリレート、エチレンオキサイド変性オクチルオキシ化リン酸メタクリレート、フェノールエチレンオキサイド変性メタクリレート、ノニルフェノールエチレンオキサイド変性メタクリレート、ノニルフェノールプロピレンオキサイド変性メタクリレート、２−エチルヘキシルカルビトールメタクリレート、エトキシジエチレングリコールメタクリレート、ポリプロピレングリコールメタクリレート、ポリプロピレンオキサイド変性ノニルフェニルメタクリレートなどのポリアルキレングリコールメタクリレート、ベンジルメタクリレート、テトラヒドロフルフリルメタクリレート、フェニルグリシジルメタクリレート、トリシクロデカンメタクリレート、ジシクロペンテニルメタクリレート、ジシクロペンタニルメタクリレート、ジシクロペンタジエンオキシエチルメタクリレートなどの環状骨格を有するメタクリレートなどが挙げられる。
【００３０】
具体的にアクリロイル基を２個有するアクリレート化合物として、１，４−ブタンジオールジアクリレート、１，５−ペンタンジオールジアクリレート、１，６−ヘキサンジオールジアクリレート、トリシクロデカンジメチロールジアクリレート、ポリエチレングリコールジアクリレート、ポリプロピレングリコールジアクリレート、ネオペンチルグリコールジアクリレート、ポリテトラメチレングリコールジアクリレート、テトラエチレングリコールジアクリレート、トリプロピレングリコールジアクリレート、アルキレンオキサイド変性ビスフェノールＡ型ジアクリレート、カプロラクトン変性ヒドロキシピバリン酸ネオペンチルグリコールジアクリレート、エチレンオキシド変性リン酸ジアクリレート、イソシアヌル酸エチレンオキサイド変性ジアクリレート、ペンタエリスリトールジアクリレートモノステアレートなどが挙げられる。具体的にアクリロイル基を３個有するアクリレート化合物として、ペンタエリスリトールトリアクリレート、トリメチロールプロパントリアクリレート、トリメチロールオクタントリアクリレートなどのトリメチロールＣ２〜Ｃ１０アルカントリアクリレート、トリメチロールプロパンポリエトキシトリアクリレート、トリメチロールプロパンポリプロポキシトリアクリレート、トリメチロールプロパンポリエトキシポリプロポキシトリアクリレートなどのトリメチロールＣ２〜Ｃ１０アルカンポリアルコキシトリアクリレート、イソシアヌル酸エチレンオキサイド変性トリアクリレート、イソシアヌル酸トリス（エチルオキシアクリレート）、ペンタエリスリトールトリアクリレート、エチレンオキサイド変性トリメチロールプロパントリアクリレート、プロピレンオキサイド変性トリメチロールプロパントリアクリレートなどのアルキレンオキサイド変性トリメチロールプロパントリアクリレートなどが挙げられる。具体的にアクリロイル基を４個以上有するアクリレート化合物として、ジペンタエリスリトールペンタアクリレート、ジペンタエリスリトールヘキサアクリレート、ペンタエリスリトールテトラアクリレートなどが挙げられる。ペンタエリスリトールポリエトキシテトラアクリレート、ペンタエリスリトールポリプロポキシテトラアクリレート、ペンタエリスリトールテトラアクリレート、ジトリメチロールプロパンテトラアクリレート、ジペンタエリスリトールテトラアクリレート、ジペンタエリスリトールペンタアクリレート、ジペンタエリスリトールヘキサアクリレートなどを挙げることができる。
【００３１】
具体的にメタクリロイル基を２個有するメタアクリレート化合物として、１，４−ブタンジオールジメタクリレート、１，５−ペンタンジオールジメタクリレート、１，６−ヘキサンジオールジメタクリレート、トリシクロデカンジメチロールジメタクリレート、ポリエチレングリコールジメタクリレート、ポリプロピレングリコールジメタクリレート、ネオペンチルグリコールジメタクリレート、ポリテトラメチレングリコールジメタクリレート、テトラエチレングリコールジメタクリレート、トリプロピレングリコールジメタクリレート、アルキレンオキサイド変性ビスフェノールＡ型ジメタクリレート、カプロラクトン変性ヒドロキシピバリン酸ネオペンチルグリコールジメタクリレート、エチレンオキシド変性リン酸ジメタクリレート、イソシアヌル酸エチレンオキサイド変性ジメタクリレート、ペンタエリスリトールジメタクリレートモノステアレートなどが挙げられる。具体的にメタクリロイル基を３個有するメタアクリレート化合物として、ペンタエリスリトールトリメタクリレート、トリメチロールプロパントリメタクリレート、トリメチロールオクタントリメタクリレートなどのトリメチロールＣ２〜Ｃ１０アルカントリメタクリレート、トリメチロールプロパンポリエトキシトリメタクリレート、トリメチロールプロパンポリプロポキシトリメタクリレート、トリメチロールプロパンポリエトキシポリプロポキシトリメタクリレートなどのトリメチロールＣ２〜Ｃ１０アルカンポリアルコキシトリメタクリレート、イソシアヌル酸エチレンオキサイド変性トリメタクリレート、イソシアヌル酸トリス（エチルオキシメタクリレート）、ペンタエリスリトールトリメタクリレート、エチレンオキサイド変性トリメチロールプロパントリメタクリレート、プロピレンオキサイド変性トリメチロールプロパントリメタクリレートなどのアルキレンオキサイド変性トリメチロールプロパントリメタクリレートなどが挙げられる。具体的にメタクリロイル基を４個以上有するメタアクリレート化合物として、ジペンタエリスリトールペンタメタクリレート、ジペンタエリスリトールヘキサメタクリレート、ペンタエリスリトールテトラメタクリレートなどが挙げられる。ペンタエリスリトールポリエトキシテトラメタクリレート、ペンタエリスリトールポリプロポキシテトラメタクリレート、ペンタエリスリトールテトラメタクリレート、ジトリメチロールプロパンテトラメタクリレート、ジペンタエリスリトールテトラメタクリレート、ジペンタエリスリトールペンタメタクリレート、ジペンタエリスリトールヘキサメタクリレートなどを挙げることができる。
【００３２】
上記アクリレート系化合物は、加熱、紫外線照射（例えば光増幅剤としてベンゾフェノンを併用する）、電子線、触媒（例えばバナジウム系を併用する加熱硬化）、過酸化物（例えば過酸化ベンゾイル）などによるアクリロイル基及び／またはメタクリロイル基の開裂により、アクリロイル基同士、またはメタクリロイル基同士が付加重合、或いはアクリロイル基とメタクリロイル基とが付加重合することで緻密な架橋網目立体構造をエラストマー被覆層全体に生成すると同時に、シランカップリング剤の加水分解物による表面処理が施された布帛表面のビニル基、メタクリロキシ基、アクリロキシ基などとの架橋結合を成し、それによってエラストマー被覆層と布帛との界面を強固に接着する。段落〔００２８〕〜〔００３１〕に記載のアクリレート系化合物から選ばれた１種以上を、エラストマー組成物の配合時に、エラストマー１００質量部に対して１〜２０質量部、特に３〜１０質量部含むことが好ましい。これによって、シランカップリング剤のアルコキシ基の加水分解物が布帛の無機繊維表面と結合し、一方ビニル基、メタクリロキシ基、アクリロキシ基などはエラストマー被覆層に含まれるアクリレート系化合物のアクリロイル基及び／またはメタクリロイル基と反応して架橋結合を生成することによって無機繊維布帛とエラストマー被覆層との界面接着力を向上させ、より屈曲強さに優れる不燃性膜材を得ることができる。
【００３３】
エラストマー被覆層は、塩化ビニル系、ウレタン系、ポリエステル系、ポリオレフィン系、スチレン系共重合体、フッ素系共重合体、及びシリコーン系、のエラストマー群から選ばれた１種以上のエラストマーによって形成することができる。エラストマー被覆層は、布帛の片面のみに設けられた態様であっても、布帛の両面に設けられた態様であってもよいが、布帛の両面にエラストマー被覆層が設けられた態様が最も好ましい。特にエラストマー被覆層は、布帛全体にエラストマーが含浸し、かつ布帛全体を被覆する被膜層を有する状態、もしくは布帛表面近傍にエラストマーが含浸し、かつ布帛全体を被覆する被膜層を有する状態が好ましく、エラストマー被覆層（片面）の目付量は１００〜５００ｇ／ｍ２が好ましい。エラストマー被覆層の形成は、ａ）カレンダー圧延成型フィルムまたはシートの熱溶融ラミネート、ｂ）Ｔダイス押出成型フィルムまたはシートの熱溶融ラミネートによる方法、ｃ）有機溶剤に可溶化した液状エラストマーのコーティングまたはディッピング及びその塗膜形成による方法、ｄ）エマルジョン化した液状エラストマーのコーティングまたはディッピング及びその塗膜形成による方法、及びｃ）またはｄ）の何れか一方と、ａ）またはｂ）の何れか一方との併用が例示できる。
【００３４】
塩化ビニル系エラストマーとしては、軟質塩化ビニル樹脂、塩化ビニル−エチレン共重合体樹脂、塩化ビニル−酢酸ビニル共重合体樹脂、塩化ビニル−ビニルエーテル共重合体樹脂、塩化ビニル−塩化ビニリデン共重合体樹脂、塩化ビニル−マレイン酸エステル共重合体樹脂、塩化ビニル−（メタ）アクリル酸共重合体樹脂、塩化ビニル−（メタ）アクリル酸エステル共重合体樹脂、塩化ビニル−ウレタン共重合体樹脂などであり、これらの樹脂は２種以上を併用することもできる。特に軟質塩化ビニル樹脂系エラストマーが好ましく、数平均分子量、Ｐ＝７００〜３８００の塩化ビニル樹脂で、可塑剤を含有する組成物である。可塑剤はフタル酸ジアルキルエステル類、アジピン酸ジアルキルエステル類、セバシン酸ジアルキルエステル類、トリメリット酸ジアルキルエステル類、ピロメリット酸ジアルキルエステル類、ポリエステル系、リン酸ジアルキルエステル類、クエン酸系、エチレンＣＯ酢酸ビニルエステル系、及びエチレンＣＯアクリル酸エステル系などの可塑剤が挙げられる。またイソフタル酸ジアルキルエステル類，テレフタル酸ジアルキルエステル類、１，２−シクロヘキサンジカルボン酸ジアルキルエステル類、及び４−シクロヘキセン−１，２−ジカルボン酸ジアルキルエステル類などの可塑剤が特に好ましい。
【００３５】
ポリウレタン系エラストマーとしては、ジイソシアネート化合物とヒドロキシル基を分子構造内に２個以上有するポリオール化合物の中から選ばれた１種以上とイソシアネート基と反応する官能基を含有する化合物との付加重合反応によって得られる熱可塑性ポリウレタン樹脂が使用できる。ジイソシアネートとしては、芳香族、脂肪族、脂環式（水素添加物を包含する）のジイソシアネート化合物が用いられ、これらは例えば、トリレンジイソシアネート、フェニレンジイソシアネート、４，４‘−ジフェニルメタンジイソシアネート、３，３‘−ジメチルビフェニル−４，４’−ジイソシアネート、キシリレンジイソシアネート、テトラメチレンジイソシアネート、ヘキサメチレンジイソシアネート、シクロヘキサンジイソシアネート、ジシクロヘキシルメタンジイソシアネート、イソホロンジイソシアネートなどが挙げられる。ヒドロキシル基を２個以上有するポリオール化合物としては、ジイソシアネート化合物と反応する量を含有するもの、例えば、ポリテトラメチレンエーテルグリコール、ジヒドロキシポリエチレンアジペート、ポリエチレングリコール、ポリプロピレングリコールなどが用いられる。ポリウレタン系エラストマーは、エステル結合を有するタイプ、エーテル結合を有するタイプ、カーボネート結合を有するタイプ、及びカプロラクトン結合を有するタイプの何も使用でき、これら複数タイプの併用であってもよい。
【００３６】
ポリエステル系エラストマーとしては、高融点結晶性ポリエステルセグメント（Ａ）と、脂肪族ポリエーテル単位及び／又は脂肪族ポリエステル単位からなる低融点重合体セグメント（Ｂ）とからなるブロック共重合体樹脂が挙げられ、（Ａ）セグメントはジカルボン酸と、ジオールとの重合によって得られるポリエステルであり、ジカルボン酸成分としては、例えば、テレフタル酸、イソフタル酸、フタル酸、ナフタレンジカルボン酸、ジフェニルエーテルジカルボン酸などの芳香族ジカルボン酸、シクロヘキサンジカルボン酸、シクロペンタンジカルボン酸などの脂環族ジカルボン酸、アジピン酸、セバシン酸、アゼライン酸などの脂肪族ジカルボン酸などが挙げられる。ジオール成分としては、炭素数２〜１２の脂肪族、または脂環族ジオール、例えば、エチレングリコール、プロピレングリコール、１，４−ブタンジオール、１，５−ペンタンジオール、１，６−ヘキサンジオールなどが挙げられる。また、（Ｂ）セグメントを構成する脂肪族ポリエーテル単位としては、ポリエチレングリコール、ポリプロピレングリコール、ポリ（テトラメチレンオキサイド）グリコール、及びこれらの共重合体のグリコールなどが挙げられる。また、（Ｂ）セグメントを構成する脂肪族ポリエステル単位としては、ポリε−カプロラクトン、ポリエナントラクトン、ポリカプリロラクトン、ポリブチレンアジペート、ポリエチレンアジペートなどが挙げられる。
【００３７】
ポリオレフィン系エラストマーとしては、エチレン−α−オレフィン共重合体樹脂、エチレン−酢酸ビニル共重合体樹脂、エチレン−（メタ）アクリル酸（エステル）共重合体樹脂などの共重合体樹脂、エチレン−プロピレン共重合体、プロピレン−α−オレフィン共重合体樹脂、プロピレン・エチレン−プロピレン系共重合体、プロピレン−エチレン・プロピレン・非共役ジエン系共重合体などである。スチレン系エラストマーとしては、Ａ−Ｂ−Ａ型スチレンブロック共重合樹脂（Ａはスチレン重合体ブロック、Ｂはブタジエン重合体ブロック、イソプレン重合体ブロック、もしくはビニルイソプレン重合体ブロックである。）、Ａ−Ｂ型スチレンブロック共重合樹脂（ＡとＢは、上記と同義）、スチレンランダム共重合樹脂及び、これらのスチレン系共重合樹脂の水素添加樹脂（二重結合を水素置換したもの）などであり、これらスチレン系エラストマーは上記ポリオレフィン系エラストマーとの併用によるポリマーアロイとして用いることが好ましい。
【００３８】
フッ素系共重合体エラストマーとしては、フッ化ビニル（ＶＦ）、ビニリデンフルオライド（ＶｄＦ）、トリフルオロエチレン（ＴｒＥＥ）、テトラフルオロエチレン（ＴＦＥ）、クロロトリフルオロエチレン（ＣＴＦＥ）、ヘキサフルオロプロピレン（ＨＦＰ）などのフルオロオレフィンモノマーを２種以上共重合して得られる、ＶｄＦ−ＴＦＥ共重合体樹脂、ＶｄＦ−ＣＴＦＥ共重合体樹脂、ＶｄＦ−ＨＦＰ共重合体樹脂、ＴＦＥ−ＣＴＦＥ共重合体樹脂、ＴＦＥ−ＨＦＰ共重合体樹脂、ＣＴＦＥ−ＨＦＰ共重合体樹脂、ＶｄＦ−ＴＦＥ−ＣＴＦＥ共重合体樹脂、ＶｄＦ−ＴＦＥ−ＨＦＰ共重合体樹脂、ＴＦＥ−ＣＴＦＥ−ＨＦＰ共重合体樹脂、ＶｄＦ−ＣＴＦＥ−ＨＦＰ共重合体樹脂、ＶｄＦ−ＴＦＥ−ＣＴＦＥ−ＨＦＰ共重合体樹脂など、及び上記共重合体樹脂にさらにエチレンモノマー、またはプロピレンモノマーを共重合させた多元共重合体であってもよく、フッ素系共重合体エラストマーはこれら２種以上の共重合体樹脂の併用物であってもよい。
【００３９】
シリコーンエラストマーとしては、付加反応硬化型、縮合反応硬化型、ラジカル（パーオキサイド架橋）反応硬化型などのシリコーンエラストマーが使用でき、特にトルエン等で希釈してコーティングが可能で、しかも低温硬化ができる付加反応硬化型が好ましい。付加反応硬化型は、２種類のオルガノポリシロキサン中の官能基が付加反応により結合して架橋しエラストマー化するもので、これらは例えば、ビニル基やヘキセニル基のような脂肪族不飽和基を含有するオルガノポリシロキサン、オルガノハイドロジェンポリシロキサンおよび白金族化合物系触媒からなる組成物が挙げられる。脂肪族不飽和基含有オルガノポリシロキサンとしては、両末端ビニルジメチルシロキシ基封鎖ジメチルポリシロキサン、両末端ビニルジメチルシロキシ基封鎖ジメチルシロキサン・メチルビニルシロキサン共重合体、両末端ビニルメチルフェニルシロキシ基封鎖ジメチルシロキサン・メチルフェニルシロキサン共重合体が挙げられる。オルガノハイドロジェンポリシロキサンとしては、両末端トリメチルシロキシ基封鎖メチルハイドロジェンポリシロキサン、両末端トリメチルシロキシ基封鎖ジメチルシロキサン・メチルハイドロジェンシロキサン共重合体、両末端ジメチルハイドロジェンシロキシ基封鎖ジメチルシロキサン・メチルハイドロジェンシロキサン共重合体、メチルハイドロジェンシクロポリシロキサンが挙げられる。縮合反応硬化型は、２種類のオルガノポリシロキサン中の官能基、またはオルガノポリシロキサンとシリカやシラン等のケイ素化合物中の官能基が縮合反応により結合して架橋しエラストマー化するもの、ラジカル反応硬化型は、オルガノポリシロキサン、補強性充填剤および有機過酸化物によりエラストマー化するものである。
【００４０】
上記エラストマーによる被覆層には、金属（合金を包含する）、金属酸化物、金属複合酸化物、金属水酸化物、金属炭酸塩、金属硫酸塩、ガラス、シリカ、マイカ、ゼオライト、アパタイト、及び鉱物から選ばれた１種以上の無機物粒子を、エラストマー被覆層の質量に対して１〜２５質量％、特に３〜１０質量％含有することが好ましい。金属は、アルミニウム、ステンレス、ニッケル、ステンレス、ジュラルミン、真鍮などの粉末が例示できる。金属酸化物としては、酸化チタン、酸化スズ、酸化亜鉛、酸化ジルコニウム、酸化タングステン、三酸化アンチモン、酸化モリブデンなどが例示できる。金属複合酸化物としては複数の金属酸化物を高温で焼成して得たルチル型複合粒子、またはスピネル型複合粒子である。金属水酸化物としては、水酸化アルミニウム、水酸化マグネシウムなど、金属炭酸塩としては炭酸カルシウム、炭酸バリウム、炭酸リチウムなど、金属硫酸塩としては硫酸バリウム、硫酸マグネシウムなどが例示できる。またガラスとしては、ガラス粉、ガラスビーズ、中空ガラスビーズなど、鉱物としては、マイカ、モンモリロナイトなどが例示できる。これらの無機物粒子の平均粒子径は０．１μｍから２０μｍが好ましい。また、上記エラストマーによる被覆層には、必要に応じて、顔料（有機顔料・無機顔料）、難燃剤、安定剤、滑剤、帯電防止剤、界面活性剤、撥水剤、撥油剤、架橋剤、硬化剤、フィラー、発泡剤、紫外線吸収剤、酸化防止剤、防カビ剤、抗菌剤など公知の添加剤を任意量配合することができる。
【００４１】
また、本発明の耐熱性高強度膜材の態様の１つとして、エラストマー被覆層の表面に，酸化チタン、過酸化チタン、酸化亜鉛、酸化錫、チタン酸ストロンチウム、酸化タングステン、酸化ビスマス、酸化鉄、及びこれらのドーピング物質から選ばれた１種以上の光触媒性物質が露出する防汚層を有することが得られる耐熱性高強度膜材にセルフクリーニング防汚性を附帯させるので好ましい。光触媒性物質としては、酸化チタン、酸化チタンゾル、アナターゼ型ペルオキソチタン酸が好ましく、これら酸化チタンはアナターゼ型、ルチル型、ブルッカイト型の何れも使用できるが、塩酸解膠型のアナターゼ型チタニアゾル、硝酸解膠型のアナターゼ型チタニアゾルが好ましい。また、酸化チタン粒子表面をシリカ、リン酸ジルコニウム、リン酸カルシウム、リン酸亜鉛カルシウム、ヒドロキシアパタイト、シリカアルミナ、ケイ酸カルシウム、ケイ酸アルミン酸マグネシウムなどの無機化合物で部分被覆してなる光触媒活性コントロールタイプの酸化チタン複合粒子であってもよい。さらに光触媒性物質による防汚層にはエラストマー被覆層の紫外線劣化を防ぐために酸化セリウム粒子を有することが好ましい。また帯電防止剤として界面活性剤を含み、特にシリカ、ゼオライト、珪藻土など無機系多孔質微粒子に界面活性剤を担持させた複合粒子を含有することが好ましい。
【００４２】
光触媒性物質はエラストマー被覆層の表面に露出していれば、エラストマー被覆層の表面近傍のみに光触媒性物質が偏在したもの、或いはエラストマー被覆層全体に均一分散した態様の何れであってもよい。前者はエラストマー被覆層の表面に光触媒性物質を含有する塗工液を塗布することで光触媒性物質含有薄膜を形成すること、例えば光触媒性物質の粒子またはゾルと結着剤とを含む塗布剤の塗布、光触媒性物質の溶液からのゾルゲル法が例示できる。結着剤としては、フッ素系樹脂、シリコーン系樹脂、アクリルフッ素共重合樹脂、アクリルシリコーン共重合樹脂などのバインダー、ポリシラザン、有機シリケート化合物、またはその低縮合物の加水分解物（シラノール基含有シラン化合物）などによるケイ素化合物縮合物で、これらにシリカゾル、アルミナゾル、チタンゾルなどを含むことができる。光触媒性物質含有薄膜には光触媒性物質の粒子またはゾルを２０〜６０質量％含有することが好ましい。後者はエラストマー含浸被覆層を形成するエラストマー組成物中に光触媒性物質を５〜３０質量％配合して用いることで形成することができる。
【実施例】
【００４３】
次ぎに実施例、比較例を挙げて本発明を具体的に説明するが、本発明はこれらの例の範囲に限定されるものではない。下記実施例及び比較例において、耐熱性高強度膜材の揉み屈曲強さの評価は以下の試験方法による。
常温での屈曲強さ（JIS  L1096．8.19  B法）
試験膜材片を荷重５００ｇｆ、２５℃雰囲気で装着し、５００回、１０００回の
揉み耐熱屈曲を行い、膜材外観を観察し、布帛（基材）からエラストマー被覆層
の剥離、及び脱落の有無を判定した。
１：外観に変化を認めない
２：布帛からエラストマー被覆層が軽微に剥離または部分剥離
３：布帛からエラストマー被覆層が目立って剥離または部分剥離
４：布帛からエラストマー被覆層が脱落（部分的な剥離、脱落を含む）
８０℃雰囲気下での屈曲強さ（JIS  L1096．8.19  B法）
試験膜材片を荷重５００ｇｆ、８０℃雰囲気で装着し、５００回、１０００回の
揉み耐熱屈曲を行い、膜材外観を観察し、布帛（基材）からエラストマー被覆層
の剥離、及び脱落の有無を判定した。
１：外観に変化を認めない
２：布帛からエラストマー被覆層が軽微に剥離または部分剥離
３：布帛からエラストマー被覆層が目立って剥離または部分剥離
４：布帛からエラストマー被覆層が脱落（部分的な剥離、脱落を含む）
【００４４】
［実施例１］
１）布帛へのシランカップリング剤処理
４，６−ジアミノレゾルシノールとテレフタル酸との重縮合物から乾式紡糸されたポリベンゾオキサゾールの延伸マルチフィラメント繊維糸条（１１００dtex：フィラメント本数６６４）を経糸及び緯糸とする布帛（１）：経糸打込密度２０本／2.54ｃｍ×緯糸打込密度２０本／2.54ｃｍ：空隙率０％の平織物：質量２２５ｇ／ｍ２を、シランカップリング剤（ビニルシラン）として、ビニルトリエトキシシランを１０質量％濃度で含み、この加水分解物を含む常温水溶液中に布帛を浸漬し、布帛全体にビニルシランの加水分解物を含む水溶液を含浸、かつ布帛を構成する繊維表面にビニルシランの加水分解物を付着させた（ビニル基、シラノール基を有する）布帛を、ニップロールで絞り、余分な溶液を除去した後、１００℃×３分間熱風乾燥して、布帛全体にビニルシラン処理を施した接着処理布帛（１）を得た。
２）エラストマー被覆層の形成
この接着処理布帛（１）基材として、その両面各々に下記〔配合１〕のエラストマー被覆層形成用組成物（１）をクリアランスコーティングして、これを１８０℃２分間の熱処理でゲル化させて厚さ０．２ｍｍのエラストマー含浸被覆層を形成し、厚さが０．５６ｍｍ、質量が５６５ｇ／ｍ２の膜材を得た。この時、接着処理布帛（１）表面のシラノール基（アルコキシ基の加水分解物）とエラストマー含浸被覆層に含有する無機物粒子（シリカ、三酸化アンチモン、酸化チタン）とを反応させ、同時にエラストマー含浸被覆層に含有するアクリレート系化合物（１）※トリプロピレングリコールジアクリレート（アクリロイル基：２個）CH２=CHCO(OCH３H６)３OCOCH=CH２と、接着処理布帛（１）表面のビニル基とを反応させ、接着処理布帛（１）とエラストマー被覆層との界面にアクリレート系化合物残基とビニルシラン残基を含む架橋接着を形成した。
〔配合１〕エラストマー被覆層形成用組成物（１）
塩化ビニル樹脂（重合度１３００）                            １００質量部
４−シクロヘキセン−１，２−ジカルボン酸ビス（２−エチルヘキシル）        
６０質量部
エポキシ化大豆油（可塑剤）                                    １０質量部
ステアリン酸亜鉛（安定剤）                                      ２質量部
ステアリン酸バリウム（安定剤）                                  ２質量部
ベンゾトリアゾール系化合物（紫外線吸収剤）                  ０．１質量部
シリカ（無機物粒子）                                          １０質量部
三酸化アンチモン（無機物粒子）                                １０質量部
酸化チタン（無機物粒子、白色顔料）                              ５質量部
アクリレート系化合物（１）                                    １０質量部
※トリプロピレングリコールジアクリレート（アクリロイル基：２個）
CH２=CHCO(OCH３H６)３OCOCH=CH２
３）耐光防汚帯電防止層の形成
エラストマー含浸被覆層（膜材の表面側とする面）上に８０メッシュグラビアロール転写により、〔配合２〕の組成物による塗膜形成を行い、１２０℃の熱風炉で３分間乾燥して耐光防汚帯電防止層を設け、質量５６６ｇ／ｍ２の膜材を得た。
〔配合２〕耐光防汚帯電防止層組成物
硝酸解膠型酸化チタンゾル（粒子径２０〜３０ｎｍ）              ５０質量部
シリカゾル（粒子径２０〜３０ｎｍ）                            ５０質量部
ビニルトリエトキシシラン（シランカップリング剤）              ２０質量部
酸化セリウム粒子（粒子径１５ｎｍ：紫外線吸収剤）                ５質量部
ポリエチレングリコール型非イオン活性剤（帯電防止剤）            １質量部
ゲル法シリカ(BET比表面積３８０ｍ２／ｇ）                        ５質量部
※ゲル法シリカはポリエチレングリコール型非イオン活性剤を担持している
希釈剤（水）                                                ３００質量部
【００４５】
［実施例２］
実施例１の布帛（１）を、３，３’−ジアミノベンジジンとイソフタル酸ジフェニルエステルとの重縮合物から乾式紡糸されたポリベンゾイミダゾールの延伸マルチフィラメント繊維糸条（１１００dtex：フィラメント本数６６４）を経糸及び緯糸とする布帛（２）：経糸打込密度２０本／2.54ｃｍ×緯糸打込密度２０本／2.54ｃｍ：空隙率０％の平織物：質量２３５ｇ／ｍ２に変更し、また〔配合１〕のエラストマー被覆層形成用組成物（１）を〔配合１〕のエラストマー被覆層形成用組成物（２）に変更した以外は実施例１と同様として、厚さが０．５６ｍｍ、質量が５７５ｇ／ｍ２の膜材（耐光防汚帯電防止層を有する）を得た。
〔配合１〕エラストマー被覆層形成用組成物（２）
塩化ビニル樹脂（重合度１３００）                            １００質量部
４−シクロヘキセン−１，２−ジカルボン酸ビス（２−エチルヘキシル）
６０質量部
エポキシ化大豆油（可塑剤）                                    １０質量部
ステアリン酸亜鉛（安定剤）                                      ２質量部
ステアリン酸バリウム（安定剤）                                  ２質量部
ベンゾトリアゾール系化合物（紫外線吸収剤）                  ０．１質量部
シリカ（無機物粒子）                                          １０質量部
三酸化アンチモン（無機物粒子）                                １０質量部
酸化チタン（無機物粒子、白色顔料）                              ５質量部
アクリレート系化合物（２）                                    １０質量部
トリメチロールプロパントリアクリレート（アクリロイル基：３個〕
〔CH２=CHCOOCH２）３CCH２CH３〕
【００４６】
［実施例３］
実施例１の布帛（１）を、３，３’−ジメルカプトベンジジンと、テレフタル酸との重縮合物から乾式紡糸されたポリベンゾチアゾールの延伸マルチフィラメント繊維糸条（１１００dtex：フィラメント本数６６４）を経糸及び緯糸とする布帛（３）：経糸打込密度２０本／2.54ｃｍ×緯糸打込密度２０本／2.54ｃｍ：空隙率０％の平織物：質量２２８ｇ／ｍ２に変更し、また〔配合１〕のエラストマー被覆層形成用組成物（１）を〔配合１〕のエラストマー被覆層形成用組成物（３）に変更した以外は実施例１と同様として、厚さが０．５６ｍｍ、質量が５６８ｇ／ｍ２の膜材（耐光防汚帯電防止層を有する）を得た。
〔配合１〕エラストマー被覆層形成用組成物（３）
塩化ビニル樹脂（重合度１３００）                            １００質量部
４−シクロヘキセン−１，２−ジカルボン酸ビス（２−エチルヘキシル）
６０質量部
エポキシ化大豆油（可塑剤）                                    １０質量部
ステアリン酸亜鉛（安定剤）                                      ２質量部
ステアリン酸バリウム（安定剤）                                  ２質量部
ベンゾトリアゾール系化合物（紫外線吸収剤）                  ０．１質量部
シリカ（無機物粒子）                                          １０質量部
三酸化アンチモン（無機物粒子）                                １０質量部
酸化チタン（無機物粒子、白色顔料）                              ５質量部
アクリレート系化合物（３）                                    １０質量部
トリメチロールプロパントリアクリレート（アクリロイル基：３個）
（CH２=CHCOOCH２）３CCH２CH３
【００４７】
［実施例４］
実施例１の〔配合１〕のエラストマー被覆層形成用組成物（１）を〔配合３〕のエラストマー被覆層形成用組成物（１）に変更した以外は実施例１と同様として、厚さが０．５６ｍｍ、質量が５４４ｇ／ｍ２の膜材（耐光防汚帯電防止層を有する）を得た。
〔配合３〕エラストマー被覆層形成用組成物（１）
※付加反応硬化型シリコーンエラストマー（下記２液を使用）
両末端ビニルジメチルシロキシ基封鎖ジメチルポリシロキサン          ５０質量部
両末端トリメチルシロキシ基封鎖メチルハイドロジェンポリシロキサン  ５０質量部
白金族化合物（触媒）                                            ０．２質量部
シリカ（無機物粒子）                                              １０質量部
酸化チタン（無機物粒子、白色顔料）                                  ５質量部
アクリレート系化合物（４）                                        １０質量部
テトラエチレングリコールジアクリレート（アクリロイル基：２個）
CH２=CHCO（OCH２CH２）４OCOCH=CH２
トルエン（希釈剤）                                              １００質量部
【００４８】
［実施例５］
実施例１の〔配合１〕のエラストマー被覆層形成用組成物（１）を〔配合３〕のエラストマー被覆層形成用組成物（２）に変更した以外は実施例１と同様として、厚さが０．５６ｍｍ、質量が５５１ｇ／ｍ２の膜材（耐光防汚帯電防止層を有する）を得た。
〔配合３〕エラストマー被覆層形成用組成物（２）
※付加反応硬化型シリコーンエラストマー（下記２液を使用）
両末端ビニルジメチルシロキシ基封鎖ジメチルポリシロキサン          ５０質量部
両末端トリメチルシロキシ基封鎖メチルハイドロジェンポリシロキサン  ５０質量部
白金族化合物（触媒）                                            ０．２質量部
シリカ（無機物粒子）                                              １０質量部
酸化チタン（無機物粒子、白色顔料）                                  ５質量部
アクリレート系化合物（５）                                        １０質量部
エチレンオキサイド変性トリメチロールプロパントリアクリレート
（アクリロイル基：３個〕〔CH２=CHCO（OC２H４）OCH２〕３CCH２CH３〕
トルエン（希釈剤）                                              １００質量部
【００４９】
［実施例６］
実施例１の〔配合１〕のエラストマー被覆層形成用組成物（１）を〔配合３〕のエラストマー被覆層形成用組成物（３）に変更した以外は実施例１と同様として、厚さが０．５６ｍｍ、質量が５５５ｇ／ｍ２の膜材（耐光防汚帯電防止層を有する）を得た。
〔配合３〕エラストマー被覆層形成用組成物（３）
※付加反応硬化型シリコーンエラストマー（下記２液を使用）
両末端ビニルジメチルシロキシ基封鎖ジメチルポリシロキサン          ５０質量部
両末端トリメチルシロキシ基封鎖メチルハイドロジェンポリシロキサン  ５０質量部
白金族化合物（触媒）                                            ０．２質量部
シリカ（無機物粒子）                                              １０質量部
酸化チタン（無機物粒子、白色顔料）                                  ５質量部
アクリレート系化合物（６）                                        １０質量部
エチレンオキサイド変性ビスフェノールＡジアクリレート（アクリロイル基：２個）
C（CH３）２（CH２=CHCO（OC２H４）２O（C６H４）２
トルエン（希釈剤）                                              １００質量部
【００５０】
［実施例７］
実施例１の布帛（１）のシランカップリング剤処理を、３−メタクリロキシプロピルトリエトキシシランに変更した以外は実施例１と同様として、厚さが０．５６ｍｍ、質量が５６６ｇ／ｍ２の膜材（耐光防汚帯電防止層を有する）を得た。
布帛へのシランカップリング剤処理
４，６−ジアミノレゾルシノールとテレフタル酸との重縮合物から乾式紡糸されたポリベンゾビスオキサゾールの延伸マルチフィラメント繊維糸条（１１００dtex：フィラメント本数６６４）を経糸及び緯糸とする布帛（１）：経糸打込密度２０本／2.54ｃｍ×緯糸打込密度２０本／2.54ｃｍ：空隙率０％の平織物：質量２２５ｇ／ｍ２を、シランカップリング剤（メタクリロキシシラン）として、３−メタクリロキシプロピルトリエトキシシランを１０質量％濃度で含み、この加水分解物を含む常温水溶液中に布帛を浸漬し、布帛全体にメタクリロキシシランの加水分解物を含む水溶液を含浸、かつ布帛を構成する繊維表面にメタクリロキシシランの加水分解物を付着させた（メタクリロキシ基、シラノール基を有する）布帛を、ニップロールで絞り、余分な溶液を除去した後、１００℃×３分間熱風乾燥して、布帛全体にメタクリロキシシラン処理を施した接着処理布帛（４）を得た。
【００５１】
［実施例８］
実施例２の布帛（２）のシランカップリング剤処理を、３−メタクリロキシプロピルトリエトキシシランに変更し(実施例７と同様の手順)、 布帛全体にメタクリロキシシラン処理を施した接着処理布帛（５）を用いた以外は実施例２と同様として、厚さが０．５６ｍｍ、質量が５７５ｇ／ｍ２の膜材（耐光防汚帯電防止層を有する）を得た。
【００５２】
［実施例９］
実施例３の布帛（３）のシランカップリング剤処理を、３−メタクリロキシプロピルトリエトキシシランに変更し(実施例７と同様の手順)、 布帛全体にメタクリロキシシラン処理を施した接着処理布帛（６）を用いた以外は実施例３と同様として、厚さが０．５６ｍｍ、質量が５６８ｇ／ｍ２の膜材（耐光防汚帯電防止層を有する）を得た。
【００５３】
【表１】
2019018463.tif 000002
【００５４】
［比較例１］
実施例１で用いた布帛（１）からシランカップリング処理を省略し、未処理の布帛（ポリベンゾオキサゾール繊維糸条からなる）を用い、さらに実施例１の〔配合１〕エラストマー被覆層形成用組成物（１）からアクリレート化合物（１）１０質量部を省略した以外は実施例１と同様として、厚さ０．５６ｍｍ、質量が５６０ｇ／ｍ２の膜材を得た。得られた膜材の屈曲性は実施例１の膜材に比べて常温にも、８０℃雰囲気下にも劣り、エラストマー層が５００回の屈曲試験で完全に剥離して、分離するものであった。
【００５５】
［比較例２］
実施例１で用いた布帛（１）からシランカップリング処理を省略し、未処理の布帛（ポリベンゾオキサゾール繊維糸条からなる）を用いた以外は実施例１と同様として、厚さ０．５６ｍｍ、質量が５６０ｇ／ｍ２の膜材を得た。得られた膜材は、実施例１の膜材に比べて８０℃雰囲気下での屈曲性に劣り、エラストマー層が１０００回の屈曲試験で部分的に剥離するものであった。
【００５６】
［比較例３］
実施例１の〔配合１〕エラストマー被覆層形成用組成物（１）からアクリレート化合物（１）１０質量部を省略した以外は実施例１と同様として、厚さ０．５６ｍｍ、質量が５６０ｇ／ｍ２の膜材を得た。得られた膜材の屈曲性は実施例１の膜材に比べて常温にも、８０℃雰囲気下にも劣り、エラストマー層が１０００回の屈曲試験で完全に剥離して、分離するものであった。
【００５７】
［比較例４］
実施例１の〔配合１〕エラストマー被覆層形成用組成物（１）からシリカ（１０質量部）、三酸化アンチモン（１０質量部）及び酸化チタン（５質量部）を省略し、無機物粒子を含まない組成とした以外は実施例１と同様として、厚さ０．５６ｍｍ、質量が５３５ｇ／ｍ２の膜材を得た。得られた膜材の屈曲性は実施例１の膜材に比べて８０℃雰囲気下に劣り、エラストマー層が５００回の屈曲試験で部分的に剥離するものであった。
【００５８】
［比較例５］
実施例１の布帛（１）のシランカップリング剤処理を、３−アミノプロピルトリエトキシシランに全量変更した以外は実施例１と同様として、厚さ０．５６ｍｍ、質量が５６０ｇ／ｍ２の膜材を得た。得られた膜材の屈曲性は実施例１の膜材に比べて８０℃雰囲気下に劣り、エラストマー層が５００回の屈曲試験で部分的に剥離するものであった。
【００５９】
【表２】
2019018463.tif 000003
【産業上の利用可能性】
【００６０】
上記、実施例、及び比較例から明らかな様に、本発明によれば、芳香族複素環高分子繊維を糸条とする布帛にエラストマーを被覆してなる可撓性膜材として、特に耐熱屈曲耐久性と５０〜８０℃での剥離強さに優れた建築構造物用、及び機械構造物用のフレキシブル膜材を得ることができるので、具体的にテント構造物、間仕切り、防煙垂壁、壁膜、天井膜などの建築構造物用、及び、工場、エネルギー施設などで使用される耐熱防護シート、及び発破掘削、発破破壊現場で用いる防爆シート、防護シートなど、更にロケット、人工衛星、航空機、モーターボート、鉄道車両、自動車などの内装部材にも適用することができる。